(57)【要約】【課題】ミシン目線を有しつつ、印刷不良を生じることがない熱転写受像シートを提供すること。【解決手段】基材シートの一方の面に染料受容層を備える熱転写受像シートにおいて、その幅方向に横断するミシン目線を設けるとともに、その幅方向における両側にはプリンターの搬送ローラと接触するローラ接触領域を設け、前記両側にあるローラ接触領域のそれぞれにおける前記ミシン目線を、ローラ接触領域の幅方向の１／２以上の領域において、熱転写受像シートの幅方向と平行でなく、さらに、前記ローラ接触領域において、熱転写受像シートの幅方向と平行でないミシン目線が１又は２以上の折れ曲がり部を有している場合には、当該折れ曲がり部はすべてが鈍角に折れ曲がるようにする。【選択図】図１
2015196295.tif 000002
【特許請求の範囲】
【請求項１】
基材シートの一方の面に染料受容層を備える熱転写受像シートであって、
前記熱転写受像シートは、その幅方向に横断するミシン目線を有しているとともに、その幅方向における両側にはプリンターの搬送ローラと接触するローラ接触領域を有しており、
前記両側にあるローラ接触領域のそれぞれにおける前記ミシン目線は、ローラ接触領域の幅方向の１／２以上の領域において、熱転写受像シートの幅方向と平行でなく、
さらに、前記ローラ接触領域において、熱転写受像シートの幅方向と平行でないミシン目線が１又は２以上の折れ曲がり部を有している場合には、当該折れ曲がり部はすべてが鈍角に折れ曲がっている、
ことを特徴とする熱転写受像シート。
【請求項２】
前記幅方向に横断するミシン目線の全体が湾曲形状であることを特徴とする請求項１に記載の熱転写受像シート。
【発明の詳細な説明】
【技術分野】
【０００１】
本発明は、熱転写受像シートに関する。
【背景技術】
【０００２】
透明性に優れ、中間色の再現性や階調性が高く、従来のフルカラー写真画像と同等の高品質画像が簡易に形成できる点から、昇華転写方式を用いて被転写体上に熱転写画像を形成することが広く行われている。被転写体上に熱転写画像が形成された印画物としては、デジタル写真や、身分証明書、運転免許証、会員証等多くの分野で使用されているＩＤカードがある。
【０００３】
昇華転写方式による熱転写画像の形成には、基材の一方の面に染料層が設けられた熱転写シートと、被転写体、例えば、他の基材の一方の面に受容層が設けられた熱転写受像シートが使用される。そして、熱転写受像シートの受容層と、熱転写シートの染料層とを重ね合わせ、サーマルヘッドにより、熱転写シートの背面側から熱を印加して染料層の染料を、受容層上に移行させることにより、受容層に熱転写画像が形成された印画物が得られる。このような昇華転写方式によれば、熱転写シートに印加するエネルギー量によって染料の移行量を制御出来るため濃度階調が可能であることから、画像が非常に鮮明であり、且つ透明性、中間調の色再現性、階調性に優れフルカラー写真画像に匹敵する高品質の印画物を形成することができる。
【０００４】
このような昇華転写方式を採用したプリンターにあっては、熱転写受像シートの搬送方向下流に、一対の搬送ローラ、例えば、ピンチローラ、及びキャプスタンローラを有し、ピンチローラとキャプスタンローラとによって熱転写受像シートを挟みこんで回転させる機構を備え、当該回転によって、熱転写受像シートを画像形成位置に搬送させている。そして、通常、キャプスタンローラの表面には微細な突起であるスパイクが多数設けられている。このスパイクは、ピンチローラからの押圧を受けて、シール型熱転写受像シートの裏面に食い込む構成をとり、これにより熱転写受像シートのずれを防止している。
【０００５】
ところで、前記昇華転写方式を採用したプリンターに用いられる熱転写受像シートにあっては、印刷後に所定のサイズ、例えば写真サイズや名刺サイズなどに切り取るためのミシン目線が予め設けられているものがある（例えば、特許文献１参照）。
【先行技術文献】
【特許文献】
【０００６】
【特許文献１】特開平９−３２３４８４
【発明の概要】
【発明が解決しようとする課題】
【０００７】
図６は、プリンターのキャプスタンローラと熱転写受像シートとの位置関係を示す概略図である。
【０００８】
図示するように、ミシン目線３０１が設けられている熱転写受像シート３００を前述の昇華転写方式のプリンターに用いた場合であって、当該熱転写受像シート３００に、その幅方向に平行な一直線状のミシン目線３０１が形成されていた場合、当該ミシン目線３０１が、キャプスタンローラ３０２の表面に設けられているスパイクに同時に、つまり同じタイミングで接触する場合が生じ得る。より具体的には、搬送時にあっては、熱転写受像シート３００とキャプスタンローラ３０２とは、搬送方向に垂直な線Ｌ（ただし、線Ｌは仮想線である。）で常に接しているところ、図示するように、この仮想線Ｌとミシン目線３０１がぴったり重なる瞬間が生じ得る。
【０００９】
ここで、熱転写受像シート３００とキャプスタンローラ３０２とが接する線Ｌと熱転写受像シート３００のミシン目線３０１とが重なった瞬間、ミシン目線３０１にキャプスタンローラ３０２表面に設けられているスパイクが一瞬食い込んでしまうことがあり、そうすると、その瞬間のみ、熱転写受像シート３００の搬送速度が変化してしまい、これが各種印刷不良の原因となっていることが、発明者らの研究により明らかとなった。
【００１０】
本発明は、このような研究の結果なされたものであり、ミシン目線を有しつつ、印刷不良を生じることがない熱転写受像シートを提供することを主たる課題とする。
【課題を解決するための手段】
【００１１】
上記課題を解決するための本発明は、基材シートの一方の面に染料受容層を備える熱転写受像シートであって、前記熱転写受像シートは、その幅方向に横断するミシン目線を有しているとともに、その幅方向における両側にはプリンターの搬送ローラと接触するローラ接触領域を有しており、前記両側にあるローラ接触領域のそれぞれにおける前記ミシン目線は、ローラ接触領域の幅方向の１／２以上の領域において、熱転写受像シートの幅方向と平行でなく、さらに、前記ローラ接触領域において、熱転写受像シートの幅方向と平行でないミシン目線が１又は２以上の折れ曲がり部を有している場合には、当該折れ曲がり部はすべてが鈍角に折れ曲がっている、ことを特徴とする。
【００１２】
上記の発明にあっては、前記幅方向に横断するミシン目線の全体が湾曲形状であってもよい。
【発明の効果】
【００１３】
本発明の熱転写受像シートによれば、ミシン目線に起因する速度変化が生じることがなく、よって印刷不良の発生を防止することができる。また、ミシン目線に沿って切り離す際に煩わしくなく、きれいに切り離しをすることができる。
【図面の簡単な説明】
【００１４】
【図１】本発明の実施形態にかかる熱転写受像シートの正面図である。
【図２】本発明の他の実施形態にかかる熱転写受像シートの正面図である。
【図３】（ａ）〜（ｂ）は、本発明の他の実施形態にかかる熱転写受像シートの一部分（左側のローラ接触領域近傍）の正面図である。
【図４】本発明の他の実施形態にかかる熱転写受像シートの一部分（左側のローラ接触領域近傍）の正面図である。
【図５】本発明の他の実施形態にかかる熱転写受像シートの正面図である。
【図６】プリンターのキャプスタンローラと熱転写受像シートとの位置関係を示す概略図である。
【図７】（ａ）〜（ｂ）は、図４に示す本発明の実施形態にかかる熱転写受像シートと比較するための参考図である。
【発明を実施するための形態】
【００１５】
図１は、本発明の実施形態にかかる熱転写受像シートの正面図である。
【００１６】
図１に示すように、本実施形態にかかる熱転写受像シート１０は、その幅方向（図１においては横方向）に横断するミシン目線１１を有しているとともに、その幅方向における両側（図１においては左右）にはプリンターの搬送ローラと接触するローラ接触領域Ｘを有しており、前記両側にあるローラ接触領域Ｘのそれぞれにおける前記ミシン目線１１ａは、ローラ接触領域Ｘの幅方向の１／２以上の領域Ｘ−２において、熱転写受像シートの幅方向と平行でなく、さらに、前記ローラ接触領域Ｘにおいて、熱転写受像シート１０の幅方向と平行でないミシン目線１１ａ−２が１又は２以上の折れ曲がり部を有している場合には、当該折れ曲がり部はすべてが鈍角に折れ曲がっている、ことに特徴を有している。
なお、図１に示した本実施形態にかかる熱転写受像シート１０は、接触領域Ｘにおいて、熱転写受像シート１０の幅方向と平行でないミシン目線１１ａ−２が折れ曲がり部を有していないため、「当該複数の折れ曲がり部はすべてが鈍角に折れ曲がっている」という条件は満たす必要がない。
また、図１には、説明の便宜上、熱転写受像シート１０の幅方向と平行な仮想直線Ｌを記載するが、この直線Ｌはあくまでも仮想線であり、本実施形態にかかる熱転写受像シート１０の構成ではない。
【００１７】
本実施形態のごとく、熱転写受像シート１０において、プリンターの搬送ローラと接触するローラ接触領域Ｘにおける前記ミシン目線１１ａには、ローラ接触領域Ｘの幅方向の１／２以上の領域Ｘ−２において、熱転写受像シートの幅方向と平行ではない部分が形成されているので、ミシン目線１１全体を非直線とすることができ、昇華転写方式のプリンターにおける搬送ローラ、例えばキャプスタンローラのスパイクと熱転写受像シート１０のミシン目線１１とが、すべて同じタイミングで接触することを防止することができ、これにより熱転写受像シート１０の搬送速度が変化することを防止することができる。
また、接触領域Ｘにおいて、熱転写受像シート１０の幅方向と平行でないミシン目線１１ａ−２が折れ曲がり部を有していない構成とすることにより、ミシン目線１１を利用して切り離す際に、煩わしくなく、きれいに切り離しをすることができる。
【００１８】
ここで、本実施形態において、ミシン目線１１を熱転写受像シートの幅方向と平行ではなくする必要があるのは、プリンターの搬送ローラと接触するローラ接触領域Ｘのみであり、したがって、図１に示すように、当該ローラ接触領域Ｘ以外の部分におけるミシン目線１１ｂにあっては、熱転写受像シートの幅方向と平行となっていてもよい。この部分は、搬送ローラとは接触しないので、速度変化の要因とはならないからである。図１に示すように、当該ローラ接触領域Ｘ以外の部分におけるミシン目線１１ｂを直線とすることにより、最終製品の形状を矩形に近い形状とすることができる点で好ましい。
【００１９】
また、プリンターの搬送ローラと接触するローラ接触領域Ｘ内においても、そのすべてにおいてミシン目線１１が熱転写受像シートの幅方向と平行ではなくする必要はなく、前述の通り、ローラ接触領域Ｘの幅方向の１／２以上の領域Ｘ−２においてミシン目線１１ａ−２が熱転写受像シートの幅方向と平行でなければよく、したがって、ローラ接触領域Ｘの幅方向の１／２未満の領域Ｘ−１においては、ミシン目線１１ａ−１が熱転写受像シートの幅方向と平行となっていてもよい。ミシン目線１１ａ−２が熱転写受像シートの幅方向と平行ではない領域Ｘ−２がローラ接触領域Ｘの幅方向の１／２未満となると、上記の作用効果、つまり、キャプスタンローラのスパイクと熱転写受像シート１０のミシン目線１１とが、すべて同じタイミングで接触することを防止し、これにより熱転写受像シート１０の搬送速度が変化することを防止すること、を発揮することができない可能性があるからである。
【００２０】
なお、本実施形態にかかる熱転写受像シート１０に直接関連はしないが、当該熱転写受像シート１０が用いられるプリンターの搬送ローラのローラ幅は１０ｍｍ以上３０ｍｍ以下であることが好ましい。また、搬送ローラが左右別々にある場合には、これらが互いに接触していないことが好ましい。
【００２１】
ここで、熱転写受像シートの幅方向と平行ではない部分のミシン目線１１ａ−２がどの程度熱転写受像シートの幅方向と平行な部分のミシン目線１１ａ−１とずれているか、換言すれば、仮想直線Ｌからどの程度ずれているか、いわば「ずれ量」についても特に限定されることはなく、ミシン目線のすべてと搬送ローラとが同じタイミングで接触しない程度においてずれていれば充分である。具体的には、例えば、図１に示すように、熱転写受像シート１０の端部において仮想直線Ｌとミシン目線１１の端部との距離ｄが１ｍｍ以上であることが好ましく、１．５〜５．０ｍｍ程度となっていることがさらに好ましい。距離ｄが１ｍｍより小さい場合、ずれが不十分となりミシン目線１１ａのすべてが同じタイミングで搬送ローラと接触してしまう虞があり、一方で距離が５．０ｍｍより大きいと、最終的な印刷物の形状に大きな影響が生じてしまう虞があり、またミシン目の切れが悪くなる可能性があるからである。
なお、熱転写受像シート１０の端部における、直線Ｌとミシン目線１１の端部との距離ｄの好ましい範囲にあっては、ミシン目線の形状の如何を問わない。つまり、図１に示すようにミシン目線１１ａが湾曲した形状の場合であっても、後述する図２に示すようにミシン目線１１ａが直線形状の場合であっても同じである。
ここで、ミシン目線１１ａが湾曲した形状の場合にあっては、その曲率半径Ｒは５０ｍｍ以上５００ｍｍ以下であることが好ましく、１００ｍｍ以上３００ｍｍ以下が特に好ましい。
【００２２】
また、図１に示す実施形態においては、ミシン目線１１を、搬送方向、つまり図１の上方向に湾曲した形状とすることにより熱転写受像シートの幅方向と平行ではなくしているが、これに限定されることはなく、図示はしないが、搬送方向と逆の方向、つまり図１の下方向に湾曲した形状としてもよい。
【００２３】
図２は、本発明の他の実施形態にかかる熱転写受像シートの正面図である。なお、図１と同じ構成については同じ符号を付す。
【００２４】
図２に示す熱転写受像シート１０にあっては、熱転写受像シートの幅方向と平行でないミシン目線１１ａ−２の形状は直線であり、かつ熱転写受像シート１０の両端において、それぞれ逆向きにずれているが、このような態様も本発明の実施形態の一つである。
【００２５】
図３（ａ）〜（ｂ）は、本発明の他の実施形態にかかる熱転写受像シートの一部分（左側のローラ接触領域近傍）の正面図である。なお、図１と同じ構成については同じ符号を付す。
【００２６】
図３（ａ）に示すように、ローラ接触領域Ｘにおいて、熱転写受像シートの幅方向と平行でないミシン目線１１ａ−２は、必ずしも熱転写受像シート１０の側辺側に位置している必要はなく、熱転写受像シート１０の中心側に位置してもよい。
【００２７】
また、図３（ｂ）に示すように、前記図３（ａ）における熱転写受像シートの幅方向と平行でないミシン目線１１ａ−２を曲線とすることもできる。
【００２８】
図４は、本発明の他の実施形態にかかる熱転写受像シートの一部分（左側のローラ接触領域近傍）の正面図である。なお、図１と同じ構成については同じ符号を付す。
【００２９】
図４に示す本発明の実施形態にかかる熱転写受像シートは、ローラ接触領域Ｘにおける前記ミシン目線１１ａが、ローラ接触領域Ｘの幅方向の１／２以上の領域Ｘ−２において、熱転写受像シートの幅方向と平行でないことに加え、さらに、前記ローラ接触領域Ｘにおいて、熱転写受像シート１０の幅方向と平行でないミシン目線１１ａ−２が１つの折れ曲がり部Ｃを有しており、当該折れ曲がり部Ｃが鈍角θに折れ曲がっている、ことに特徴を有している。換言すれば、折れ曲がる手前のミシン目線が延びる方向と、折れ曲がった後のミシン目線が延びる方向が同一である、つまり、図４においては、折れ曲がる手前のミシン目線は熱転写受像シート１０の上側に向かって延びており、折れ曲がった後のミシン目線も同じく上側を向いて延びていることに特徴を有している。なお、ここで言う「方向が同一」とは、上側方向同士、下側方向同士に加え、上側方向と熱転写受像シートと平行方向、下側方向と熱転写受像シートと平行方向をも含む概念である。
このように、本実施形態にかかる熱転写受像シートにおいては、前記ローラ接触領域Ｘにおいて、熱転写受像シート１０の幅方向と平行でないミシン目線１１ａ−２が１または２以上の折れ曲がり部Ｃを有することを許容するものであるが、折れ曲がり部Ｃを有する場合には、当該折れ曲がり部Ｃが鈍角θに折れ曲がっている必要がある。
なお、図４においては、折れ曲がり部Ｃが１つの場合を示したが、これに限定されることはなく、複数の２つ以上の折れ曲がり部が存在していてもよい。また、図４においては、２本の直線上のミシン目線によって折れ曲がり部が構成されているが、曲線同士、または直線と曲線とによって折れ曲がり部が構成されていてもよい。曲線が含まれる場合における折れ曲がり部Ｃの角度は、当該折れ曲がり部近傍の曲線における接線とのなす角のことをいう。
【００３０】
図７（ａ）〜（ｂ）は、図４に示す本発明の実施形態にかかる熱転写受像シートと比較するための参考図である。
【００３１】
図７（ａ）〜（ｂ）に示めす熱転写受像シートは、ローラ接触領域Ｘにおける前記ミシン目線１１ａが、ローラ接触領域Ｘの幅方向の１／２以上の領域Ｘ−２において、熱転写受像シートの幅方向と平行でなく、記ローラ接触領域Ｘにおいて、熱転写受像シート１０の幅方向と平行な直線Ｌと重なっていないミシン目線１１ａ−２が１つ（図７（ａ））、または２つ以上（図７（ｂ））の折れ曲がり部Ｃを有している点においては、図４に示す本実施形態にかかる熱転写受像シートと同様であるが、折れ曲がり部Ｃが鋭角θ'に折れ曲がっている点において、本実施形態にかかる熱転写受像シートと異なっている。換言すれば、折れ曲がる手前のミシン目線が延びる方向と、折れ曲がった後のミシン目線が延びる方向が異なっている、つまり、図７（ａ）においては、折れ曲がる手前のミシン目線は熱転写受像シートの上側に向かって延びており、折れ曲がった後のミシン目線は鋭角をなして下側を向いて延びている点で本実施形態にかかる熱転写受像シートと異なっている。
このように、折れ曲がり部θ'が鋭角に折れ曲がっている場合、ミシン目線を用いて切り離す際に、当該部分の切り離しが煩わしく、きれいに切り離すことができない場合があるところ、本実施形態にかかる熱転写受像シートによれば、このような不具合が生じるおそれを低減することができる。
【００３２】
図５は、本発明の他の実施形態にかかる熱転写受像シートの正面図である。なお、図１と同じ構成については同じ符号を付す。
【００３３】
図５に示す熱転写受像シート２０にあっては、その幅方向Ｗに横断するミシン目線１１の全体が湾曲形状となっていることに特徴を有している。
【００３４】
このような態様も本発明の実施形態の一つであり、前述した作用効果を奏することができる。
【００３５】
ここで、本実施形態にかかる熱転写受像シート１０の基本的な構成について説明する。
【００３６】
本実施形態にかかる熱転写受像シート１０は、基材シートの一方の面に染料受容層を備えていることのみを基本構成としており、その他は一切限定されることはない。したがって、基材の種類、大きさ、厚みなどについても自由に設計可能であり、染料受容層の成分組成、大きさ、厚みなどについても自由に設計可能である。さらには、これら基材および染料受容層以外の構成が追加されていてもよく、例えば、背面層を有する熱転写受像シートであってもよく、また離型シートを有したシール型熱転写シートであってもよい。
【００３７】
以下に、本実施形態にかかる、熱転写記録材料としての熱転写受像シートの具体的な層構成について詳述する。
【００３８】
（基材シート）
熱転写受像シートの基材シートは、特に限定されるものではなく、例えば、コンデンサーペーパー、グラシン紙、硫酸紙、合成紙（ポリオレフィン系、ポリスチレン系等）、上質紙、アート紙、コート紙、キャストコート紙、壁紙、裏打ち用紙、合成樹脂又はエマルジョン含浸紙、合成ゴムラテックス含浸紙、合成樹脂内添紙、板紙等、セルロース繊維紙、セルロース紙の表裏をポリエチレンでコートした銀塩写真の印画用紙の基材として使用されるレジンコート紙、あるいは、ポリエステル、ポリアクリレート、ポリカーボネート、ポリウレタン、ポリイミド、ポリエーテルイミド、セルロース誘導体、ポリエチレン、エチレン−酢酸ビニル共重合体、ポリプロピレン、ポリスチレン、アクリル、ポリ塩化ビニル、ポリ塩化ビニリデン等の各種プラスチックフィルム又はシートが使用でき、またこれら合成樹脂に白色顔料や、充填剤を加えて成膜し、基材シート内部に微細空隙（ミクロボイド）を有するフィルム（多孔質フィルム）も使用できる。
【００３９】
多孔質フィルムでは、フィルム中に微細空隙を生じさせる方法として、フィルムのベースとなる樹脂に対して非相溶な有機微粒子または無機微粒子（一種類でも複数でもよい）を混練したコンパウンドにより作製する方法が採用できる。このコンパウンドは微視的にみるとベースとなる樹脂と、ベースとなる樹脂に対して非相溶な微粒子とが微細な海島構造を形成しており、このコンパウンドをフィルム化し、延伸することにより海島界面の剥離、または、島を形成する領域の大きな変形によって上記のような微細空隙を発生させるものである。
【００４０】
微細空隙を形成する方法として、例えば、ポリプロピレンを主体とし、それにポリプロピレンより高い融点を有するポリエステルやアクリル樹脂を加えた方法が挙げられる。この場合、ポリエステルやアクリル樹脂が微細空隙を形成する核剤の役割をする。そのポリエステル、アクリル樹脂の含有量は、いずれの場合もポリプロピレン１００質量部に対して２〜１０質量部であることが好ましい。上記含有量が２質量部以上の場合には、微細空隙を十分に発生させることができ、印字感度をより向上させることができる。また含有量が１０質量部以下の場合には、多孔質フィルムの耐熱性を十分に担保することができる。
【００４１】
また、ベースとする樹脂をポリプロピレンとする多孔質フィルムを作製する場合、微細で緻密な空隙をより発生させるためには、さらにポリイソプレンを加えることが好ましい。これにより、より高い印字感度を得ることができる。例えば、ポリプロピレンを主体とし、これにアクリル樹脂またはポリエステル、そしてポリイソプレンを配合したコンパウンドを作製し、フィルム化し、延伸することにより高い印字感度を有する多孔質フィルムを得ることができる。
【００４２】
また、上記した材料の任意の組み合わせによる積層体も基材シートとして使用できる。代表的な積層体の例として、セルロース繊維紙と合成紙、或いはセルロース繊維紙とプラスチックフィルム又はシートの積層した合成紙が挙げられる。このような積層合成紙は２層体でもよいが、基材の風合いや質感を出すために、セルロース繊維紙（芯材として使用）の両面に合成紙、プラスチックフィルムや多孔質フィルムを貼合した３層体もしくは３層以上の積層体であってもよい。また、コート紙、レジンコート紙、プラスチックフィルム等の表面上に中空粒子を分散させた樹脂層を塗設し、断熱性を付与した積層体であってもよい。
【００４３】
上記の積層体の貼合方法は、ドライラミネーション、ウェットラミネーション、エクストリュージョン等手法は問わない。これらの貼合基材の厚みは任意でよく、通常１０〜３００μｍ程度の厚みが一般的である。また、上記の如き基材シートは、その表面に形成する層との密着力が乏しい場合には、その表面に各種プライマー処理やコロナ放電処理を施すのが好ましい。
【００４４】
（染料受容層）
本発明で使用される熱転写受像シートにおける染料受容層は、熱転写シートから移行してくる昇華染料を受容し、形成された画像を維持するためのものである。染料受容層を形成するための樹脂としては、ポリカーボネート系樹脂、ポリエステル系樹脂、ポリアミド系樹脂、アクリル系樹脂、セルロース系樹脂、ポリスルフォン系樹脂、ポリ塩化ビニル樹脂、ポリ酢酸ビニル樹脂、塩化ビニル−酢酸ビニル共重合体樹脂、ポリビニルアセタール樹脂、ポリビニルブチラール樹脂、ポリウレタン系樹脂、ポリスチレン系樹脂、ポリプロピレン系樹脂、ポリエチレン系樹脂、エチレン−酢酸ビニル共重合体樹脂、およびエポキシ樹脂等が挙げられる。なお、前記染料受容層を形成するための樹脂は、いわゆる溶剤系であっても水系であってもよい。
【００４５】
熱転写受像シートは、熱転写シートとの離型性を向上させるために染料受容層中に離型剤を有することができる。離型剤としてはポリエチレンワックス、アミドワックス、テフロン（登録商標）パウダー等の固形ワックス類、フッ素系またはリン酸エステル系界面活性剤、シリコーンオイル、反応型シリコーンオイル、硬化型シリコーンオイル等の各種変性シリコーンオイル、および各種シリコーン樹脂などが挙げられるが、シリコーンオイルが好ましい。上記シリコーンオイルとしては油状のものも用いることができるが、硬化型のものが好ましい。硬化型シリコーンオイルとしては反応硬化型、光硬化型、及び触媒硬化型等が挙げられるが、反応硬化型および触媒硬化型のシリコーンオイルが特に好ましい。
【００４６】
反応型シリコーンオイルとしては、アミノ変性シリコーンオイルとエポキシ変性シリコーンオイルとを反応硬化させたものが好ましく、アミノ変性シリコーンオイルとしては、ＫＦ−３９３、ＫＦ−８５７、ＫＦ−８５８、Ｘ−２２−３６８０、およびＸ−２２−３８０１Ｃ（以上、信越化学工業（株）製）等が挙げられ、エポキシ変性シリコーンオイルとしてはＫＦ−１００Ｔ、ＫＦ−１０１、ＫＦ−６０−１６４、およびＫＦ−１０３（以上、信越化学工業（株）製）等が挙げられる。触媒硬化型シリコーンオイルとしてはＫＳ−７０５、ＦＫＳ−７７０、およびＸ−２２−１２１２（以上、信越化学工業（株）製）等が挙げられる。これらの硬化型シリコーンオイルの添加量は受容層を構成する樹脂の０．５〜３０質量％が好ましい。
【００４７】
染料受容層の形成に際しては、染料受容層の白色度を向上させて転写画像の鮮明度をさらに高める目的で、酸化チタン、酸化亜鉛、カオリン、クレー、炭酸カルシウム、および微粉末シリカ等の顔料や充填剤を添加することができる。また、フタル酸エステル化合物、セバシン酸エステル化合物、およびリン酸エステル化合物等の可塑剤を添加してもよい。
【００４８】
染料受容層の厚みは、所望の画像濃度を発現できる範囲内であれば特に限定されるものではないが、固形分の塗工量で、通常、１ｇ／ｍ2〜２０ｇ／ｍ2であり、好ましくは、１ｇ／ｍ2〜１５ｇ／ｍ2である。受容層の形成は、一般的に行われている塗工手段を用いることができ、例えばグラビア印刷法、スクリーン印刷法、グラビア版を用いたリバースロールコーティング法等の手段により、塗工し、乾燥することで形成することができる。
【００４９】
（中間層）
染料受容層と基材シートの間には、上記のプライマー層の他に、白色度、クッション性、隠蔽性、帯電防止性、カール防止性等の付与を目的とし、従来公知のあらゆる中間層を必要に応じて設けることができる。中間層に用いるバインダー樹脂としてはポリウレタン系樹脂、ポリエステル系樹脂、ポリカーボネート系樹脂、ポリアミド系樹脂、アクリル系樹脂、ポリスチレン系樹脂、ポリスルフォン系樹脂、ポリ塩化ビニル樹脂、ポリ酢酸ビニル樹脂、塩化ビニル−酢酸ビニル共重合体樹脂、ポリビニルアセタール樹脂、ポリビニルブチラール樹脂、ポリビニルアルコール樹脂、エポキシ樹脂、セルロース系樹脂、エチレン−酢酸ビニル共重合体樹脂、ポリエチレン系樹脂、ポリプロピレン系樹脂等が挙げられ、これらの樹脂のうちの活性水酸基を有するものについてはさらにそれらのイソシアネート硬化物をバインダーとすることもできる。
【００５０】
また、白色性、隠蔽性を付与する為に酸化チタン、酸化亜鉛、炭酸マグネシウム、炭酸カルシウム等のフィラーを添加することが好ましい。さらに、白色性を高める為にスチルベン系化合物、ベンゾイミダゾール系化合物、ベンゾオキサゾール系化合物等を蛍光増白剤として添加したり、印画物の耐光性を高める為にヒンダードアミン系化合物、ヒンダードフェノール系化合物、ベンゾトリアゾール系化合物、ベンゾフェノン系化合物等を紫外線吸収剤あるいは酸化防止剤として添加したり、あるいは帯電防止性を付与する為にカチオン系アクリル樹脂、ポリアニリン樹脂、各種導電性フィラー等を添加することができる。中間層の塗工量は、乾燥状態で０．５〜３０ｇ／ｍ2程度が好ましい。
【００５１】
（裏面層）
また、基材シートの染料受容層形成側とは反対側の面上に、シートの機械搬送性向上、カール防止、筆記性、帯電防止等を目的とする裏面層を設けてもよい。裏面層は、１層のみから構成されるものであってもよいし、組成等が異なる２層以上の層を積層して構成されるものであってもよい。
【００５２】
裏面層は、例えば、ポリウレタン樹脂、ポリエステル樹脂、ポリブタジエン樹脂、ポリ（メタ）アクリル酸エステル樹脂、エポキシ樹脂、ポリアミド樹脂、ロジン変性フェノール樹脂、テルペンフェノール樹脂、エチレン−酢酸ビニル共重合体樹脂、ポリオレフィン系樹脂、セルロース系樹脂、ゼラチン、カゼイン等の樹脂から形成することができる。また、裏面層は例えば、水溶性高分子を添加したものであってもよい。上記水溶性高分子としては、セルロース系樹脂、デンプン、寒天等の多糖類、カゼイン、ゼラチン等のタンパク質、ポリビニルアルコール、エチレン−酢酸ビニル共重合体、ポリ酢酸ビニル、塩化ビニル−酢酸ビニル共重合体、酢酸ビニル−（メタ）アクリル共重合体、酢酸ビニル−ベオバ共重合体、（メタ）アクリル樹脂、スチレン−（メタ）アクリル共重合体、スチレン樹脂等のビニル系樹脂、メラミン樹脂、尿素樹脂、ベンゾグアナミン樹脂等のポリアミド系樹脂、ポリエステル、ポリウレタン等が挙げられる。本発明において、水溶性高分子とは、水性溶媒に完全溶解（粒径０．０１μｍ以下）、コロイダルディスパージョン（粒径０．０１〜０．１μｍ）、エマルジョン（粒径０．１〜１μｍ）又はスラリー（粒径１μｍ以上）の状態になる高分子を意味する。
【００５３】
上記裏面層を形成する際に、例えば、（１）上記例示の樹脂等に加え、有機フィラー又は無機フィラーを適量添加する、又は、（２）ポリオレフィン樹脂、セルロース樹脂等、滑性が高い樹脂を使用すると、搬送性が向上した熱転写受像シートを得ることができる。また、裏面層を形成する際に、ポリビニルアルコール、ポリエチレングリコール等、保水性を有する樹脂等を主成分として用いた場合、得られる熱転写受像シートのカールを防止することができる。また、裏面層を形成する際に、上述の受容層における添加剤として例示した顔料、充填剤等を配合した場合、得られる熱転写受像シートに筆記性を付与することができる。
【００５４】
裏面層は、帯電防止機能を得るために、アクリル樹脂等の導電性樹脂、及び／又は、脂肪酸エステル、硫酸エステル、リン酸エステル、エチレンオキサイド付加物等の各種帯電防止剤を含有していてもよい。
【００５５】
裏面層の厚さは特に限定されるものではないが、固形分の塗工量で、０．１ｇ／ｍ2〜３．０ｇ／ｍ2の程度である。裏面層の形成は、一般的に行われている塗工手段を用いることができ、例えばグラビア印刷法、スクリーン印刷法、グラビア版を用いたリバースロールコーティング法等の手段により、塗工し、乾燥することで形成することができる。
【００５６】
（接着層）
また、基材シートを積層体とする場合に各層間に接着層を備える、また基材シートと中間層や裏面層との間に接着層を備えることができる。接着層は接着剤からなり、この接着剤としては、例えば、ウレタン系樹脂、α−オレフィン−無水マレイン酸樹脂等のポリオレフィン系樹脂、ポリエステル系樹脂、アクリル系樹脂、エポキシ系樹脂、ウリア系樹脂、メラミン系樹脂、フェノール系樹脂、酢酸ビニル系樹脂、シアノアクリレート系樹脂等が使用できる。中でもアクリル系樹脂の反応型のものや、変成したもの等が好ましく使用することができる。
【００５７】
また、接着剤は硬化剤を用いて硬化させると、接着力も向上し、耐熱性も上がるため好ましい。硬化剤としては、イソシアネート化合物が一般的であるが、脂肪族アミン、環状脂肪族アミン、芳香族アミン、酸無水物等を使用することができる。このような接着層の厚さは、固形分の塗工量で、通常、０．５ｇ／ｍ２〜１０ｇ／ｍ2程度である。接着層の形成は、一般的に行われている塗工手段を用いることができ、例えばグラビア印刷法、スクリーン印刷法、グラビア版を用いたリバースロールコーティング法等の手段により、塗工し、乾燥することで形成することができる。また、ポリオレフィン材料等を使用した、ＥＣサンドラミネーションを行なってもよい。
【００５８】
一方で、熱転写受像シートに設けられるミシン目線１１についても特に限定されることはなく、従来公知のミシン目線を適宜採用することができる。例えば、カット部分とアンカット部分との長さが０．２５／０．２０としてもよい。
【実施例】
【００５９】
次に実施例及び比較例を挙げて本発明を更に具体的に説明する。以下、特に断りのない限り、部または％は質量基準である。
【００６０】
（熱転写受像シートの作成）
基材シートとして、コート紙（坪量１５７ｇ／ｍ2、厚み１３０μｍ）を使用した。
また、多孔質層を形成する多孔質フィルムとして、多孔質ポリプロピレンフィルム（厚み２３μｍ、密度０．６ｇ／ｍ3）を用意し、下記組成のプライマー層用塗工液を乾燥後２ｇ／ｍ2となるようにグラビアコーターで塗工し、１１０℃で１分乾燥した後、その上に下記組成の染料受容層用塗工液を乾燥後４ｇ／ｍ2となるようにグラビアコーターで塗工し、１１０℃で１分乾燥させて、プライマー層および染料受容層を形成した。
次に、コート紙の一方の面（表面側）に、下記組成の接着層用塗工液を使用して、グラビアコーターにより塗工し、乾燥後塗布量が５ｇ／ｍ2になるように接着層を形成し、ドライラミネート方式で、該多孔質ポリプロピレンフィルムの受容層が形成された反対の面を貼り合わせて、積層させた。
【００６１】
＜プライマー層用塗工液＞
・ポリエステル樹脂                                                      ５０部
（ポリエスターＷＲ−９０５  日本合成化学工業（株）製）
・酸化チタン                                                            ２０部
（ＴＣＡ８８８  （株）トーケムプロダクツ製）
・蛍光増白剤                                                          １．２部
（ユビテックスＢＡＣ  チバ・スペシャリティーケミカルズ（株）製）
・水／イソプロピルアルコール＝１／１                                ２８．８部
【００６２】
＜染料受容層用塗工液の組成＞
・塩化ビニル−酢酸ビニル共重合体                                        ６０部
（日信化学工業（株）製、商品名：ソルバインＣ）
・エポキシ変性シリコーン                                              １．２部
（信越化学工業（株）製、商品名：Ｘ−２２−３０００Ｔ）
・メチルスチル変性シリコーン                                          ０．６部
（信越化学工業（株）製、商品名：２４−５１０）
・メチルエチルケトン／トルエン＝１／１                                    ５部
【００６３】
＜接着層用塗工液＞
・ウレタン樹脂                                                          ３０部
（タケラックＡ−９６９Ｖ  三井武田ケミカル（株）製）
・イソシアネート                                                        １０部
（タケネートＡ−５  三井武田ケミカル（株）製）
・酢酸エチル                                                            ６０部
【００６４】
非多孔質層を形成するマット調非多孔質フィルムとして、マット調非多孔質ポリプロピレンフィルム（厚さ２０μｍ）を用意した。次に、コート紙の他方の面（裏面側）に、上記と同様の組成の接着層用塗工液を使用して、グラビアコーターにより塗工し、乾燥後塗布量が５ｇ／ｍ2になるように接着層を形成し、ドライラミネート方式でマット調非多孔質ポリプロピレンフィルムを貼り合わせて、積層させた。
【００６５】
続いて、該マット調非多孔質ポリプロピレンフィルムの上に、下記組成の裏面プライマー層用塗工液を乾燥後０．２ｇ／ｍ2となるようにグラビアコーターで塗工し、１１０℃で１分乾燥した後、その上に下記組成の裏面層用塗工液を乾燥後０．４ｇ／ｍ2となるようにグラビアコーターで塗工し、１１０℃で１分乾燥させて、裏面プライマー層および裏面層を形成し、熱転写受像シートを得た。
【００６６】
＜裏面プライマー層用塗工液の組成＞
・ウレタン樹脂                                                        １００部
（昭和インク工業（株）製、商品名：ＯＰＴプライマー）
・イソシアネート系硬化剤                                                  ５部
（昭和インク工業（株）製、商品名：ＯＰＴ硬化剤）
【００６７】
＜裏面層用塗工液の組成＞
・ビニルブチラール樹脂                                                  １０部
（電気化学工業（株）製、商品名：デンカブチラール  ３０００−１）
・二酸化珪素                                                        ０．７５部
（富士シリシア化学（株）製、商品名：サイリシア３８０）
・チタンキレート                                                  ０．１１７部
（デンカポリマー（株）製、商品名：ＡＴキレート剤）
【００６８】
（ミシン目線の形成）
上記で得られた熱転写受像シートについて、カット部が０．２３ｍｍ、アンカット部が０．２８ｍｍの繰り返しのミシン目が入るように、縦ミシン刃により、折って切り離し可能なミシン目を、各実施例および比較例について下記の表に示す形状にて形成した。その直後に、そのミシン加工とインラインで、ミシン目が形成された部分を熱転写受像シートの裏面側からミシン目に沿って、プレスロール（加圧巾４．５ｍｍ）と圧胴で加圧して（プレスロールと圧胴ともに接触する表面の材質はステンレスで、加圧条件は３ｋｇｆ／４．５ｍｍ巾）、ミシン目に生じたバリを平滑化し、実施例および比較例にかかる熱転写受像シートを得た。
【００６９】
＜評価方法＞
（印画評価）
各実施例の熱転写両面受像シートに、ＣＰ−７６０プリンター（キヤノン株式会社製）とＣＰ−７６０プリンター用熱転写シートを用いて、黒ベタを印画し、以下の基準にて評価した。
○：印画欠点がなし。
△：ミシン目由来の印画欠点が発生しているが、品質に問題はない。
×：ミシン目由来の印画欠点が発生しており、品質に問題がある。
【００７０】
（ミシン目部の切れ性評価）
印画評価で印画した印画物を、ミシン目に沿って手で切り取り、以下の基準にて評価した。
○：容易に切り取ることができた。
×：容易に切り取ることができない。
【００７１】
以下の表１に、各実施例および比較例のミシン目線の形状および上記２つの評価結果をまとめる。なお、表中のＲは曲率半径（単位：ｍｍ）である。
【００７２】
【表１】
2015196295.tif 000003
【００７３】
表１からもあきらかなように、本発明の実施例にかかる熱転写受像シートにあっては、いずれもミシン目線に由来する印画欠点が発生することなく、また切れ性にも優れていることが分かった。
【符号の説明】
【００７４】
１０…熱転写受像シート
１１、１１ａ−１、１１ａ−２、１１ｂ…ミシン目線
Ｘ…ローラ接触領域
Ｃ…折れ曲がり部
【図１】
2015196295.tif 000004
【図２】
2015196295.tif 000005
【図３】
2015196295.tif 000006
【図４】
2015196295.tif 000007
【図５】
2015196295.tif 000008
【図６】
2015196295.tif 000009
【図７】
2015196295.tif 000010